КОМПОЗИЦИИ, СОДЕРЖАЩИЕ ПОЛУЧЕННЫЙ НЕ ИЗ ГЕВЕИ ОЧИЩЕННЫЙ КАУЧУК, И СООТВЕТСТВУЮЩИЕ СПОСОБЫ ОЧИСТКИ

1. Способ выделения очищенного природного каучука из растительного материала, полученного не из гевеи, включающий:
a. обеспечение собранного растительного материала, содержащего по меньшей мере 90% по массе корней, полученных из Taraxacum kok-saghyz, Scorzonera tau-saghyz, Scorzonera uzbekistanica и их комбинаций;
b. смешивание собранного растительного материала с по меньшей мере одним растворяющим каучук органическим растворителем при массовом отношении от 2:100 до 20:100 с получением, тем самым, определенного количества растворенного каучука и определенного количества твердой фазы;
c. отделение растворенного каучука от твердой фазы с получением фракции растворенного каучука, содержащей не более 2% по массе твердой фазы в пересчете на общую массу фракции растворенного каучука;
d. удаление по меньшей мере одного растворяющего каучук органического растворителя из фракции растворенного каучука с получением твердой каучуковой массы;
e. смешивание твердой каучуковой массы с по меньшей мере одним нерастворяющим каучук органическим растворителем при массовом отношении от 2:100 до 20:100 с растворением, тем самым, определенного количества примесей, содержащихся в твердой каучуковой массе; и
f. отделение оставшейся твердой каучуковой массы от по меньшей мере одного нерастворяющего каучук органического растворителя с получением очищенного природного каучука;
при этом указанный очищенный природный каучук содержит не более 3,5% по массе суммарного количества примесей в пересчете на общую массу очищенного природного каучука.
2. Способ по п. 1, отличающийся тем, что суммарное количество примесей, присутствующее в очищенном природном каучуке, содержит не более 2% по массе летучих веществ, не более 1% по массе остатка и не более 0,5% по массе горючих веществ.
3. Способ по п. 1 или 2, отличающийся тем, что собранный растительный материал и по меньшей мере один растворяющий каучук органический растворитель оставляют в контакте в течение от 4 до 24 ч перед отделением растворенного каучука от твердой фазы.
4. Продукт на основе полученного не из гевеи очищенного каучука, содержащий на 100 массовых частей каучука 100 массовых частей каучука, выделенного из Taraxacum kok-saghyz, Scorzonera tau-saghyz, Scorzonera uzbekistanica и их комбинаций, при этом указанный продукт на основе полученного не из гевеи очищенного каучука содержит не более 3,5% по массе суммарного количества примесей в пересчете на общую массу продукта на основе полученного не из гевеи очищенного каучука, причем летучие вещества составляют не более 2% по массе, остаток составляет не более 1% по массе и горючие вещества составляют не более 0,5% по массе.
5. Способная к серной вулканизации каучуковая смесь, содержащая:
от 10 до 100 массовых частей на 100 массовых частей каучука полученного не из гевеи очищенного продукта по п. 4;
от 0 до 90 массовых частей на 100 массовых частей каучука по меньшей мере одного синтетического полимера или сополимера на основе диена с сопряженными двойными связями;
от 0 до 90 массовых частей на 100 массовых частей каучука полученного из гевеи природного каучука; и
от 20 до 200 массовых частей на 100 массовых частей каучука по меньшей мере одного армирующего наполнителя, выбранного из группы, состоящей из технического углерода, диоксида кремния, карбоната кальция, глины, талька, барита, волластонита, слюды, осажденных силикатов и диатомита.
6. Способная к серной вулканизации каучуковая смесь по п. 5, которая соответствует по меньшей мере одному из следующих условий:
a. tan δ данной каучуковой смеси при 60°C, 10 Гц и 2% деформации составляет менее 0,2 после отверждения с помощью от 0,5 до 2 массовых частей на 100 массовых частей каучука серы при температуре от 135 до 165°C в течение от 5 до 40 мин; и/или
b. удлинение данной каучуковой смеси при разрыве при комнатной температуре составляет по меньшей мере 450 МПа после отверждения с помощью от 0,5 до 2 массовых частей на 100 массовых частей каучука серы при температуре от 135 до 165°C в течение от 5 до 40 мин.
7. Вулканизированная серой каучуковая смесь, полученная путем отверждения способной к серной вулканизации каучуковой смеси по п. 5 с помощью от 0,5 до 6 массовых частей на 100 массовых частей каучука серы и по меньшей мере одного ускорителя.